БИОПОЛИМЕРНОЕ ВОЛОКНО, СОСТАВ ФОРМОВОЧНОГО РАСТВОРА ДЛЯ ЕГО ПОЛУЧЕНИЯ, СПОСОБ ПРИГОТОВЛЕНИЯ ФОРМОВОЧНОГО РАСТВОРА, ПОЛОТНО БИОМЕДИЦИНСКОГО НАЗНАЧЕНИЯ, СПОСОБ ЕГО МОДИФИКАЦИИ, БИОЛОГИЧЕСКАЯ ПОВЯЗКА И СПОСОБ ЛЕЧЕНИЯ РАН

1. Состав формовочного раствора для формования биополимерных волокон, включающий хитозан, полиэтиленоксид, органическую кислоту, воду, отличающийся тем, что хитозан используют с молекулярной массой 30-500 кДа, степенью деацетилирования 80-95 мол.% при соотношении компонентов, мас.%:
хитозан
2,0-7,0
полиэтиленоксид
0,012-0,4
кислота органическая
2,5-70
вода
остальное.
2. Состав по п.1, отличающийся тем, что полиэтиленоксид используют с молекулярной массой 2000-8000 кДа.
3. Состав по п.1, отличающийся тем, что в качестве органической кислоты используют уксусную кислоту 50-80%-й концентрации или лимонную кислоту 10-50%-й концентрации или молочную кислоту 5-30%-й концентрации или аскорбиновую кислоту 10-30%-й концентрации или янтарную кислоту 5-10%-й концентрации или аминокапроновую кислоту 3-6%-й концентрации или транексамовую кислоту 2.5-5%-й концентрации.
4. Состав по п.1, отличающийся тем, что он дополнительно содержит диацетатцеллюлозы в количестве 0,051-0,09 мас.%.
5. Состав по п.1, отличающийся тем, что он содержит добавки биологически активных веществ в количестве 0,4-0,55 мас.%, при этом в качестве добавок используют устойчивые в кислой среде биологически активные вещества местноанестезирующего или антибактериального и бактериостатического действия.
6. Состав формовочного раствора для формования биополимерных волокон, включающий хитозан, полиэтиленоксид, воду, отличающийся тем, что хитозан используют с молекулярной массой 30-40 кДа при соотношении компонентов, мас.%:
хитозан - 5,71-6,89,
полиэтиленоксид - 0,069-0,6,
вода - остальное.
7. Состав по п.6, отличающийся тем, что полиэтиленоксид используют с молекулярной массой 2000-8000 кДа.
8. Состав по п.6, отличающийся тем, что он содержит добавки биологически активных веществ в количестве 0,1-1,25 мас.%, при этом в качестве добавок используют биологически активные вещества антисептического, дезинфицирующего, 62 противовоспалительного или местноанестезирующего или антибактериального и бактериостатического или протеолитического или гемостатического действия.
9. Состав формовочного раствора для формования биополимерных волокон, включающий хитозан, воду, отличающийся тем, что он дополнительно содержит поливиниловый спирт или поливинилпирролидон, при этом хитозан используют с молекулярной массой 30-40 кДа при соотношении компонентов, мас.%:
хитозан 6,0-7,14
поливиниловый спирт или поливинилпирролидон 1,43-1,92
вода остальное
10. Способ приготовления формовочного раствора состава по пп.1, 6, 9, включающий растворение хитозана и соответствующего полимера: полиэтиленоксида или поливинилового спирта или поливинилпирролидона или полиэтиленоксида и диацетата целлюлозы, отличающийся тем, что перед приготовлением раствора указанные компоненты смешивают в порошкообразном состоянии с последующем их растворением в соответствующем растворителе на магнитной мешалке до гомогенного состояния в течение 2-8 ч
11. Биополимерное волокно, включающее хитозан в виде соли органической кислоты и полиэтиленоксид, отличающееся тем, что хитозан используют с молекулярной массой 30-500 кДа, степенью деапетилирования 80-95 мол.% при соотношении компонентов, мас.%:
хитозан в виде соли органической кислоты
90,7-99,75
полиэтиленоксид
остальное
12. Биополимерное волокно по п.11, отличающееся тем, что полиэтиленоксид используют с молекулярной массой 2000-8000 кДа.
13. Биополимерное волокно по п.11, отличающееся тем, что в качестве соли хитозана и органической кислоты используют ацетат хитозана или цитрат хитозана или лактат хитозана или аскорбат хитозана или сукцинат хитозана или аминокаприат хитозана или транексамиат хитозана.
14. Биополимерное волокно по п.11, отличающееся тем, что оно дополнительно содержит диацетатцеллюлозы в количестве 4,0-7,3 мас.%.
15. Биополимерное волокно по п.11, отличающееся тем, что оно содержит добавки биологически активных веществ в количестве 6,2-8,3 мас.%, при этом в качестве добавок используют устойчивые в кислой среде биологически активные вещества местноанестезирующего или антибактериального и бактериостатического действия.
16. Биополимерное волокно, включающее хитозан и полиэтиленоксид или поливиниловый спирт или поливинилпирролидон, отличающееся тем, что хитозан используют с молекулярной массой 30-40 кДа при соотношении компонентов, мас.%:
хитозан 75,8-99
полиэтиленоксид остальное
17. Биополимерное волокно по п.16, отличающееся тем, что полиэтиленоксид используют с молекулярной массой 2000-8000 кДа.
18. Биополимерное волокно по п.16, отличающееся тем, что оно содержит добавки биологически активных веществ в количестве 1,4-14,9 мас.%, при этом в качестве добавок используют биологически активные вещества антисептического, дезинфицирующего, противовоспалительного или местноанестезирующего или антибактериального и бактериостатического или протеолитического или гемостатического действия.
2
19. Полотно биомедицинского назначения, представляющее собой нетканый волокнисто-пористый материал, сформированный из биополимерных волокон хитозана или соли хитозана и органической кислоты, характеризующееся средним диаметром волокон из диапазона 50-600 нм, поверхностной плотностью из диапазона 5-25 г/м, разрывной нагрузкой при одноосном растяжении 0,61-33,6 Н, относительным удлинением при разрыве 6,0-16,4%, степенью сорбции паров воды 55-110 мас.% и паров 0,5Н соляной кислоты 450-1500 мас.%, степенью сорбции физиологического раствора 600-800 мас.% и дистиллированной воды 450-650 мас.%, при этом используют хитозан с молекулярной массой 30-500 кДа, степенью деацетилирования 80-95 мол.%.
20. Способ модификации полотна биомедицинского назначения по п.19, отличающийся тем, что полотно дополнительно подвергают набуханию в физиологическом растворе или дистиллированной воде при температуре 20-25°С в течение 2-3 мин до степени сорбции полотном физиологического раствора не менее 600-800 мас.%, дистиллированной воды не менее 450-650 мас.%, при этом обеспечивают величину относительного удлинения полотна при разрыве не менее 35%.
21. Способ модификации полотна биомедицинского назначения по п.19, отличающийся тем, что полотно дополнительно подвергают термообработке при температуре 80-150°С в течение 15-30 мин, после чего полотно дополнительно помещают в дистиллированную воду или физиологический раствор до степени набухания полотна 700-1100 мас.%, при этом обеспечивают величину относительного удлинения полотна при разрыве не менее 35%.
22. Способ модификации полотна биомедицинского назначения по п.19, отличающийся тем, что полотно дополнительно обрабатывают щелочным реагентом в течение 1 ч с последующим промыванием дистиллированной водой до достижения нейтрального значения рН, после промывки полотно помещают в дистиллированную воду до степени набухания полотна не менее 200-410 мас.%, при этом обеспечивают величину относительного удлинения полотна при разрыве не менее 35%.
23. Способ модификации полотна по п.22, отличающийся тем, что в качестве щелочного реагента используют 1 Н раствор едкого натрия или триэтаноламин или этиловый спирт.
24. Биологическая повязка для лечения ран различной этиологии в виде раневого покрытия, включающая хитозан, отличающаяся тем, что представляет собой нетканое волокнисто-пористое полотно биомедицинского назначения, сформированное из электропряденых биополимерных волокон хитозана или соли хитозана и органической кислоты, при этом используют хитозан с молекулярной массой 30-500 кДа, степенью деацетилирования 80-95 мол.%.
25. Способ лечения ран различной этиологии, включающий туалет раны и наложение на нее биологической повязки, отличающийся тем, что используют биологическую повязку по п.24.